(57)【要約】【課題】熱間鍛造型に対して行う潤滑剤噴霧の機能評価を行うことができる鍛造潤滑剤噴霧の機能評価方法を提案する。【解決手段】鍛造型に対して行う潤滑剤噴霧の機能を評価する機能評価方法として冷却機能及び磨耗低減機能を評価するに当たり、鍛造型に対する潤滑剤噴霧の際の鍛造型上の受圧分布、噴霧に係る入力条件と潤滑剤噴霧の際の鍛造型の温度変化、及び摩擦係数をそれぞれ計測・比較し、噴霧入力条件毎の鍛造型に対する潤滑剤噴霧による型冷却機能及び摩擦低減機能を評価する。【選択図】図２
2010052012.tif 000002
【特許請求の範囲】
【請求項１】
鍛造型に対して行う潤滑剤噴霧の機能を評価する鍛造潤滑剤噴霧の機能評価方法であって、
前記潤滑剤噴霧に係る噴霧入力条件を入力する入力工程と、
前記潤滑剤噴霧による潤滑剤の流量分布を計測する流量分布計測工程と、
前記流量分布計測工程における前記潤滑剤噴霧と同一条件によって前記鍛造型表面に潤滑剤噴霧を行った際の受圧分布を測定し、該受圧分布から前記潤滑剤噴霧の粗密分布と噴霧される液滴の流速とを抽出する受圧分布測定工程と、
前記鍛造型のテストピース型を所定の鍛造温度に加熱し、前記流量分布計測工程における前記潤滑剤噴霧と同一条件によって前記テストピース型表面に潤滑剤噴霧を行った際の温度低下量分布を抽出する型温度分布抽出工程と、
前記型温度分布抽出工程にて潤滑剤噴霧された潤滑剤が乾燥することにより形成される前記テストピース型表面上の潤滑剤被膜の膜厚分布を計測する膜厚分布計測工程と、
前記潤滑剤被膜が形成された前記テストピース型表面の摩擦係数を測定する摩擦係数測定工程と、
前記受圧分布と前記温度低下量分布とを比較し、前記噴霧入力条件毎の前記鍛造型に対する潤滑剤噴霧による冷却力を評価する型冷却機能評価工程と、
前記潤滑剤被膜の膜厚と前記摩擦係数とを比較し、前記噴霧入力条件毎の前記鍛造型に対する潤滑剤噴霧による摩擦低減機能を評価する摩擦低減機能評価工程と、
前記噴霧入力条件と前記摩擦係数との相関付けを行う相関付け工程と、
を有することを特徴とする鍛造潤滑剤噴霧の機能評価方法。
【請求項２】
前記型冷却機能評価工程は、前記型温度分布抽出工程により得られる前記温度低下量を目的変数とし、前記入力工程により入力される前記噴霧入力条件を説明変数とする重回帰分析により噴霧入力条件毎の鍛造型に対する冷却力を導出することで、前記噴霧入力条件毎の鍛造型に対する潤滑剤噴霧による冷却力を評価することを特徴とする請求項１に記載の鍛造潤滑剤噴霧の機能評価方法。
【請求項３】
前記摩擦低減機能評価工程は、前記潤滑剤被膜の膜厚と前記摩擦係数との間で相関式を導出することで、前記噴霧入力条件毎の鍛造型に対する潤滑剤噴霧による摩擦低減機能を評価することを特徴とする請求項１に記載の鍛造潤滑剤噴霧の機能評価方法。
【請求項４】
前記相関付け工程は、前記型冷却機能評価工程における前記冷却力の導出と、前記摩擦低減機能評価工程における前記相関式の導出とに基づいて、前記噴霧入力条件と前記摩擦係数との相関付けを行うこと特徴とする請求項１乃至請求項３の何れか一項に記載の鍛造潤滑剤噴霧の機能評価方法。
【発明の詳細な説明】
【技術分野】
【０００１】
本発明は、鍛造型に対して行う潤滑剤噴霧の機能を評価する鍛造潤滑剤噴霧の機能評価方法に関する。
【背景技術】
【０００２】
従来、熱間鍛造用潤滑剤を塗布したダイに金属片を押し込んで成形荷重を検出し、その荷重に基づいて潤滑剤の性能評価を実施するという潤滑性評価方法は公知となっている（例えば、特許文献１参照）。
また、潤滑剤噴霧の際に使用されるスプレーノズルのメーカーでは、自社製品のノズル特性の評価を行い、潤滑剤のメーカーでは、自社製品の潤滑剤の物性評価などを行うなどして、自社製品の評価結果を製品仕様の一部としてユーザーに提供している。
【特許文献１】特開２００８−８７０３２号公報
【発明の開示】
【発明が解決しようとする課題】
【０００３】
しかし、上述した特許文献１に記載されている技術やスプレーノズル・潤滑剤の各メーカー内で行なわれる自社製品の評価試験などにおいては、熱間鍛造時の鍛造型に対する潤滑剤噴霧の機能評価、例えば熱間鍛造型への潤滑剤噴霧による冷却機能の評価や鍛造時における潤滑剤被膜による摩擦低減機能の評価までは行われていない。
【０００４】
具体的には、スプレーノズルメーカーにおいては、自社製品（ノズル）の精度保証（噴霧量・噴霧角・スプレーパターン・粒子径等の精度）をする為の測定手法はあるが、鍛造型に対する噴霧の分布や、鍛造型の冷却力を保証したり言及したりするものではなく、また評価試験の結果がメーカー独自の環境下における測定値である為、使用環境が違う場合においてはそのような測定値は目安にしかならない。
【０００５】
すなわち、現状、熱間鍛造工程用に設計されたノズルは存在しておらず、他産業で使用実績のあるノズルを代用している為、実際に熱間鍛造で使用する設備環境下では、メーカー保証値とは異なる噴霧状態になっている。
【０００６】
また、潤滑剤メーカーにおいても、自社製品（潤滑剤）の品質保証をする為、独自の条件下における摩擦試験の測定結果はあるが潤滑剤の適切な噴霧方法を言及したものはないため、使用環境が違う場合においてはそのような測定結果は目安にしかならない。
【０００７】
すなわち、潤滑剤メーカーの試験環境と、実際に潤滑剤を使用する熱間鍛造工程の環境（噴霧方法）とに乖離が有ることなどから、実際の使用環境を考慮して評価できる評価方法が無い状況である。
【０００８】
このように、スプレーノズルメーカー、潤滑剤メーカー共に、幅広いユーザー環境に対応する為、製品仕様の公表値は目安程度のものであり、熱間鍛造の環境に特化した評価方法を各々が採択していない背景がある。
【０００９】
さらに、現在のところ、熱間鍛造時の鍛造型に対する潤滑剤噴霧の機能評価を行う方法は提案されていない。
【００１０】
こういった背景が理由となって、熱間鍛造型にスプレーノズルを用いて潤滑剤を塗布するユーザーに至っては、噴霧する為の条件設定を、一意なる基準を持たないまま潤滑剤噴霧条件や使用する潤滑剤の組み合わせなどをカンやコツといった経験に基づいて設定しており、そのような経験の数値化ができていない。
【００１１】
そこで、本発明は、熱間鍛造型に対して行う潤滑剤噴霧の機能評価を行うことができる鍛造潤滑剤噴霧の機能評価方法を提案することを目的とする。
【課題を解決するための手段】
【００１２】
本発明の解決しようとする課題は以上の如くであり、次にこの課題を解決するための手段を説明する。
【００１３】
即ち、請求項１においては、
鍛造型に対して行う潤滑剤噴霧の機能を評価する鍛造潤滑剤噴霧の機能評価方法であって、
前記潤滑剤噴霧に係る噴霧入力条件を入力する入力工程と、
前記潤滑剤噴霧による潤滑剤の流量分布を計測する流量分布計測工程と、
前記流量分布計測工程における前記潤滑剤噴霧と同一条件によって前記鍛造型表面に潤滑剤噴霧を行った際の受圧分布を測定し、該受圧分布から前記潤滑剤噴霧の粗密分布と噴霧される液滴の流速とを抽出する受圧分布測定工程と、
前記鍛造型のテストピース型を所定の鍛造温度に加熱し、前記流量分布計測工程における前記潤滑剤噴霧と同一条件によって前記テストピース型表面に潤滑剤噴霧を行った際の温度低下量分布を抽出する型温度分布抽出工程と、
前記型温度分布抽出工程にて潤滑剤噴霧された潤滑剤が乾燥することにより形成される前記テストピース型表面上の潤滑剤被膜の膜厚分布を計測する膜厚分布計測工程と、
前記潤滑剤被膜が形成された前記テストピース型表面の摩擦係数を測定する摩擦係数測定工程と、
前記受圧分布と前記温度低下量分布とを比較し、前記噴霧入力条件毎の前記鍛造型に対する潤滑剤噴霧による冷却力を評価する型冷却機能評価工程と、
前記潤滑剤被膜の膜厚と前記摩擦係数とを比較し、前記噴霧入力条件毎の前記鍛造型に対する潤滑剤噴霧による摩擦低減機能を評価する摩擦低減機能評価工程と、
前記噴霧入力条件と前記摩擦係数との相関付けを行う相関付け工程と、
を有するものである。
【００１４】
請求項２においては、
前記冷却機能評価工程は、前記型温度分布抽出工程により得られる前記温度低下量を目的変数とし、前記入力工程により入力される前記噴霧入力条件を説明変数とする重回帰分析により噴霧入力条件毎の鍛造型に対する冷却力を導出することで、前記噴霧入力条件毎の鍛造型に対する潤滑剤噴霧による冷却力を評価するものである。
【００１５】
請求項３においては、
前記摩擦低減機能評価工程は、前記潤滑剤被膜の膜厚と前記摩擦係数との間で相関式を導出することで、前記噴霧入力条件毎の鍛造型に対する潤滑剤噴霧による摩擦低減機能を評価するものである。
【００１６】
請求項４においては、
前記相関付け工程は、前記型冷却機能評価工程における前記冷却力の導出と、前記摩擦低減機能評価工程における前記相関式の導出とに基づいて、前記噴霧入力条件と前記摩擦係数との相関付けを行うものである。
【発明の効果】
【００１７】
本発明の効果として、以下に示すような効果を奏する。
【００１８】
請求項１においては、鍛造工程において実際に使用するノズル、噴霧スプレー機、潤滑剤の一意なる評価が可能となるため、潤滑剤噴霧条件を設定する工数の低減が可能であり（トライアンドエラー防止）、また、潤滑剤噴霧条件を生産準備の際の設計要件に関わる数値として定量化が行える。
【００１９】
請求項２においては、実際に使用するノズル、噴霧スプレー機、潤滑剤に関わる噴霧入力条件毎の鍛造型に対する潤滑剤噴霧による冷却力を評価することができる。
【００２０】
請求項３においては、実際に使用するノズル、噴霧スプレー機、潤滑剤に関わる噴霧入力条件毎の鍛造型に対する潤滑剤噴霧による摩擦低減機能を評価することができる。
【００２１】
請求項４においては、経験者のカンやコツに頼ることなく、実際に使用するノズル、噴霧スプレー機、潤滑剤に応じた潤滑剤噴霧による機能を予め把握することができる。
【発明を実施するための最良の形態】
【００２２】
次に、発明の実施の形態を説明する。
図１は本発明の一実施形態に係る工程フローを示す図、図２は流量分布計測工程と受圧分布測定工程を示す説明図、図３は型温度分布抽出工程を示す説明図、図４は膜厚分布計測工程と摩擦低減機能評価工程を示す説明図である。
【００２３】
まず、本発明の一実施形態に係る鍛造潤滑剤噴霧の機能評価方法を適用する鍛造潤滑剤噴霧の機能評価装置（以下、評価装置という）の全体構成について図２から図４を用いて説明する。
【００２４】
評価装置は、鍛造型２に対して行う潤滑剤噴霧の機能を、熱間鍛造工程における実際の環境下に則して評価する装置である。具体的には、鍛造型２に対して潤滑剤噴霧を行った際の噴霧条件毎に応じて潤滑剤噴霧による型冷却機能及び摩擦低減機能を評価する評価システムである。
【００２５】
また、評価装置は、鍛造型２及び該鍛造型２のテストピース型３に対して潤滑剤噴霧を行うスプレー装置１と、潤滑剤噴霧に関わる計測値を計測する複数の計測手段と、潤滑剤噴霧の開始・停止を制御する制御手段（図示せず）と、該制御手段内に具備されるとともにスプレー装置１及び各計測手段と接続され、予め入力される噴霧入力条件と各計測手段により計測された計測値に基づいて所定の演算処理を行う演算処理部（図示せず）とから主に構成されている。
【００２６】
鍛造型２は、熱間鍛造を行う際にプレス装置に固定されて所定温度に熱したワークを所定の形状に成形する金型であり、スプレー装置１により潤滑剤が噴霧される対象物である。また、鍛造型２は、図１に示すように、スプレー装置１の先端（後述するスプレーノズル４先端）から下方に距離Ｌを有して離間して配置されている。
【００２７】
テストピース型３は、前記鍛造型２と略同一の外形形状及び同一の材質で形成されており、鍛造型２と異なる部分は、評価装置に載置した際にスプレー装置１に対向する面（テストピース型３表面）にキャビティを設けておらず、計測手段による計測の便宜上平坦な面を有していることである。また、テストピース型３は、後述する各計測手段にて計測される型温度分布、潤滑剤被膜の膜厚分布及び摩擦係数を測定する際に便宜上用いられる鍛造型２のテストピースである。また、テストピース型３の下部には、ホットプレート３ａが着脱自在に配置されており、テストピース型３を所定温度（例えば、熱したワークから鍛造型２に入熱した際の発熱温度である４００℃程度）に加熱することが可能となっている。
【００２８】
スプレー装置１は、図２に示すように、熱間鍛造を行う際に、プレス装置に固定される金型である鍛造型２表面に対して潤滑剤溶液をスプレーノズル４を介して噴霧する装置であり、鍛造型２表面に対して対向配置されるスプレーノズル４と、スプレーノズル４内にエアーを供給するエアー供給管５と、スプレーノズル４内に潤滑剤溶液であるリキッドを供給するリキッド供給管６と、エアー供給管５の上流側に配置されてエアーの入力圧力を調整するエアー入力圧力調整器（図示せず）と、リキッド供給管6の上流側に配置されてリキッドの入力圧力を調整するリキッド入力圧力調整器（図示せず）と、を主に備えている。このスプレー装置１により鍛造型２に対して潤滑剤噴霧を行うことで鍛造型２を所定温度に冷却し、噴霧された潤滑剤が乾燥して鍛造型２表面（鍛造型２とワークとの接触面）において潤滑剤被膜を形成して鍛造時における鍛造型２と鍛造されるワークとの間の摩擦抵抗を低減させて、鍛造型２の磨耗を防ぐことができる。
【００２９】
スプレーノズル４は、その内部に液体（リキッド）と気体（エアー）とを送り込むことにより霧状の液滴を噴霧することができるものであり、スプレー装置１に対して着脱可能である。具体的には、スプレーノズル４に形成された孔数や内部形状等によりスプレーパターン等の噴霧状態を制御することが可能である。また、スプレー装置１は、実際の噴霧対象物である鍛造型２の大きさや形状等に応じてノズル種（口径ｄ・孔数・スプレーパターン（噴霧の粗密分布）が異なる種類）を適宜交換することで、図２に示すように、噴霧状態を表す噴角θ、範囲Ｒ（スプレーパターン）、噴霧の受圧（対象物が受ける圧力）、噴霧液滴の流速等を変更することが可能である。
また、前記エアー入力圧力調整器とリキッド入力圧力調整器とをそれぞれ調整することにより、スプレーノズル４内へ送り込まれるエアーとリキッドのそれぞれの入力圧力及び各入力圧力の比率を適宜調整することで、スプレーノズル４から噴霧される潤滑剤の前述した噴霧状態を適宜調整することが可能である。
また、前記エアー入力圧力調整器とリキッド入力圧力調整器にそれぞれに設けられた図示しない電磁弁等で構成される開閉バルブの開閉制御によりエアーとリキッドの供給開始及び停止を行うことが可能である。すなわち、開閉バルブの開閉制御により噴霧時間を制御することができる。また、前述したエアー入力圧力調整器とリキッド入力圧力調整器及び各開閉バルブは、制御手段に接続されており、それらを制御手段が制御することで、予め設定した噴霧条件（入力圧力・噴霧時間等）でスプレーノズル４から潤滑剤噴霧を行うことができるように構成されている。
【００３０】
潤滑剤は、熱間鍛造時に鍛造型２に溶液状態で塗布され、鍛造型２の熱により乾燥後潤滑剤被膜を形成し、鍛造型２とワークとの間で潤滑作用が生じることで、鍛造時の鍛造型２とワークとの間の摩擦抵抗を低減して、熱間鍛造をスムーズに行うために用いられるものである。潤滑剤としては、例えば、カルボン酸系潤滑剤粉末を溶媒（本実施形態の溶媒は水）に溶解した潤滑剤溶液（リキッド）などを用いることができる。また、潤滑剤噴霧に影響する潤滑剤成分（潤滑剤物性）としては、潤滑剤粉末の種類、水等の液体に潤滑剤を溶解する際の溶解濃度、潤滑剤溶液の粘度及び潤滑剤溶液の温度、またはリサイクル等により発生する異物（スケール等）や保存等により起こる潤滑剤溶液の劣化等がある。このような潤滑剤成分は、後述する入力工程において予め入力される噴霧入力条件の一例として挙げられる。
【００３１】
計測手段は、後述する鍛造潤滑剤噴霧の機能評価方法の各工程における所定の計測値を計測する際に用いられるものであり、流量分布計測手段である流量分布計測器７と、圧力分布検出手段である圧力分布センサー８と、温度分布検出手段９と、膜厚分布計測手段（図示せず）と、摩擦係数計測手段１０と、から構成される。
【００３２】
流量分布計測器７は、図２に示すように、潤滑剤噴霧により単位面積あたりに貯留される体積の積算流量を計測するものであり、具体的には、スプレーノズル４の噴霧口４ａの下方に升目状の容器を配置して、各容器に溜まった潤滑剤の貯留量の体積を測定することで、流量（ｍｌ）を計測する。すべての容器の流量を測定することで所定範囲内の流量分布（Ａ）を計測することができる。
【００３３】
圧力分布検出手段は、薄いシート状の圧力分布センサー８であり、該圧力分布センサー８のシート表面に受けた圧力（受圧（ＭＰａ））を面分布として検出することができる。また、圧力分布センサー８は、制御手段に接続されており、制御手段は圧力分布センサー８により潤滑剤噴霧が行なわれた際に圧力分布センサー８のシート面上の所定位置で受けた受圧の分布である受圧分布（Ｂ）を取得することができる。また、制御手段は、圧力分布センサー８からの信号に基づき所定位置における受圧や受圧分布（Ｂ）を所定時間ごとにサンプリングすることが可能である。
なお、本実施形態においては圧力分布検出手段として圧力分布センサー８を用いたが、特に限定するものではなく、歪ゲージ等を利用して受圧分布（Ｂ）を検出することも可能である。
【００３４】
温度分布計測手段９は、鍛造型２のテストピース型３表面の温度分布を計測するものである。また、計測されたテストピース型３表面の温度分布は、制御手段内の演算処理部にて潤滑剤噴霧によるテストピース型３の冷却機能評価のための解析処理に用いられる。温度分布計測手段９としては、例えば、図３に示すように、非接触式温度計の一例であるサーモビュア（二次元放射温度計）や熱電対などを用いることが可能であり、温度分布の検出精度を向上するためにサーモビュアと熱電対を併用することも可能である。温度分布計測手段９としてサーモビュアを用いた場合は、テストピース型３表面の温度を面計測して温度分布を容易に取得することが可能である。また、熱電対を用いた場合は、テストピース型３の内部に配置することで鍛造型表面の実温度を取得することが可能である。
【００３５】
膜厚分布計測手段は、潤滑剤噴霧された潤滑剤が乾燥することにより形成される前記テストピース型３表面上の潤滑剤被膜の膜厚分布（Ｄ）を計測するものである。膜厚分布計測手段としては、例えば、接触式や透磁式の膜厚計を用いることができる。
【００３６】
摩擦係数計測手段１０は、スラストシリンダー方式のすべり抵抗測定器である。図４に示すように、下方に所定の力Ｆと、横方向（すべり方向）に所定の力Ｐがかかった際の摩擦係数（Ｐ＝μＦにおけるμ値）を求めることができる。
【００３７】
制御手段は、噴霧入力条件を入力する入力手段と、図示しない所定の演算処理を行う演算処理部（ＣＰＵ）と、記憶部（ハードディスク装置、ＲＡＭやＲＯＭ）と、インターフェース等からなり、記憶部には、後述する潤滑剤噴霧による鍛造型２の冷却機能や摩擦低減機能を評価する際に利用される各種情報（予め入力される噴霧入力条件や演算処理プログラム等）が記憶されている。また、制御手段は、スプレー装置１を制御して、鍛造型２表面に所定の噴霧条件（エアー・リキッドの各入力圧力・噴霧時間等）により潤滑剤噴霧を行うことが可能である。このような構成により、オペレータが入力手段により噴霧入力条件等の情報を予め入力することが可能であり、入力された噴霧入力条件と後述する各工程で取得される計測データ等に基づいて演算処理部により所定の演算処理を行うことが可能である。
なお、ここでいう「噴霧入力条件」とは、スプレー装置１及び潤滑剤に関わり、かつ型冷却機能及び摩擦低減機能に作用する因子であって、前述した噴霧方法、潤滑剤成分等に関する情報が含まれる。
【００３８】
次に、上述した評価装置を用いた鍛造潤滑剤噴霧の機能評価方法について説明する。具体的には、以下に示す鍛造潤滑剤噴霧の機能評価方法は噴霧入力条件毎の鍛造型に対する潤滑剤噴霧による型冷却機能と摩擦低減機能の評価を行う方法である。
【００３９】
鍛造潤滑剤噴霧の機能評価方法は、図１に示すように、入力工程（Ｓ１０）と、流量分布計測工程（Ｓ２０）と、受圧分布測定工程（Ｓ３０）と、型温度分布抽出工程（Ｓ４０）と、膜厚分布計測工程（Ｓ５０）と、摩擦係数測定工程（Ｓ６０）と、型冷却機能評価工程（Ｓ７０）と、摩擦低減機能評価工程（Ｓ８０）と、相関付け工程（Ｓ９０）と、を有している。以下、各工程について具体的に説明する。
【００４０】
（入力工程：Ｓ１０）
入力工程（Ｓ１０）では、潤滑剤噴霧に係る噴霧入力条件を入力する。具体的には、まず、熱間鍛造時の潤滑剤噴霧の機能評価を行うにあたり、噴霧入力条件としてスプレー装置１に取り付けたスプレーノズル４のノズル種等の噴霧方法と潤滑剤成分（潤滑剤物性値）とをオペレータが入力手段により予め入力する。
【００４１】
上記噴霧方法としては、例えば、ノズル種（口径ｄ・孔数・パターン）、入力圧力（リキッド・エアー）及び噴霧時間等が挙げられる。
【００４２】
上記潤滑剤成分（潤滑剤物性に由来する制御因子）としては、例えば、潤滑剤の種類、溶液濃度、溶液粘度、溶液温度、異物（スケール等）、潤滑剤の劣化（経年劣化）などが挙げられる。
なお、噴霧入力条件としては適宜必要とされるデータを入力すればよく、特に上記すべてを入力することを要しない。例えば、取得できる噴霧入力条件を用いて、取得できないデータは近似値などを入力して、適宜本実施形態に係る機能評価方法を実施することも可能である。
【００４３】
（流量分布計測工程：Ｓ２０）
流量分布計測工程（Ｓ２０）では、流量分布計測器７を用いてスプレーノズル４から噴霧される潤滑剤の流量分布（Ａ）を計測する。すなわち、図２に示すように、スプレーノズル４の下方（距離Ｌ）に配置される升目状容器で構成される流量分布計測器７に向けて所定の噴霧条件による潤滑剤噴霧を行い、各容器に溜まった潤滑剤の貯留量を計測し、潤滑剤噴霧による潤滑剤の流量分布（Ａ）を測定する。
【００４４】
（受圧分布測定工程：Ｓ３０）
受圧分布測定工程（Ｓ３０）では、前記流量分布計測工程（Ｓ２０）における前記潤滑剤噴霧と同一条件によって前記鍛造型２表面に潤滑剤噴霧を行った際の受圧分布（Ｂ）を測定し、該受圧分布（Ｂ）から前記潤滑剤噴霧の粗密分布と噴霧される液滴の流速とを抽出する。すなわち、鍛造型２上に圧力分布センサー８を載置して、上方に配置されたスプレーノズル４から前記流量分布計測工程（Ｓ２０）と同一条件で潤滑剤噴霧を行い、潤滑剤液滴が鍛造型２表面に衝突する際の圧力（受圧）の粗密分布を表す受圧分布（Ｂ）を面計測する。また、制御手段では、演算処理部において、前記受圧分布（Ｂ）の計測値に基づいて所定の演算処理を行うことにより、潤滑剤噴霧の粗密分布と噴霧される液滴の流速を算出する（出力はｃｓｖ形式）。
【００４５】
また、潤滑剤噴霧の粗密分布は、圧力分布センサー８により計測される所定位置における単位面積あたりの受圧の強弱の分布により表現される。すなわち、従来の潤滑剤噴霧の粗密分布の計測では、流量分布計測器７によって計測される流量分布（Ａ）のみを、適用していたが、さらに、圧力分布センサー８によって計測される受圧分布（Ｂ）を適用することにより、実際の潤滑剤噴霧の粗密分布を精度良く表すことが可能となる。
【００４６】
また、噴霧される液滴の流速は、スプレーノズル４と鍛造型２との間の距離Ｌと、噴霧開始をトリガーとする噴霧開始時間と圧力分布センサー８が最初に受圧を計測した時間である受圧開始時間との時間差Ｔを用いて、（距離Ｌ）／（時間差Ｔ）により算出することができる。
また、受圧に関わる力積は、圧力分布センサー８によって計測された受圧を単位時間あたりの受圧に換算することで求めることが可能である。本実施形態においては、０.１秒毎に受圧をサンプリングして、これを積算することで単位時間（秒）あたりの力積を求めている。
このように、前記流量分布計測工程（Ｓ２０）と受圧分布測定工程（Ｓ３０）とにより、従来法による流量分布（Ａ）と、受圧分布（Ｂ）と、流速と、力積と、それらが及ぶ範囲（鍛造型２表面上の範囲）が計測可能となる。
【００４７】
さらに、前記流量分布計測工程（Ｓ２０）により得られた流量分布（Ａ）の計測結果と受圧分布測定工程（Ｓ３０）で得られた受圧分布（Ｂ）の計測結果との相関を求めて、従来法による流量分布計測器７を用いて計測した流量分布（Ａ）と受圧分布（Ｂ）の差異を比較する。このような比較を行うことにより、例えば、流量分布計測工程（Ｓ２０）を行わない場合であっても、受圧分布測定工程（Ｓ３０）による受圧分布計測結果に基づく解析から流量分布（Ａ）を予測することも可能となる。
また、潤滑剤噴霧の粗密分布として受圧分布（Ｂ）のみを適用することで、流量分布計測工程（Ｓ２０）を省くことも可能である。
【００４８】
（型温度分布抽出工程：Ｓ４０）
型温度分布抽出工程（Ｓ４０）では、図３に示すように、前記鍛造型２のテストピース型３を所定の鍛造温度（上限値４００℃程度）に加熱し、流量分布計測工程（Ｓ２０）で行った潤滑剤噴霧と同一条件によって前記テストピース型３表面に潤滑剤噴霧を行った際の表面温度をサーモビュア９により計測して、該表面温度計測の結果に基づいて前記テストピース型３の型温度分布（温度低下量分布（Ｃ））を抽出する。
すなわち、熱した鍛造型２のテストピース型３表面に対して所定距離Ｌ上方から潤滑剤噴霧を行った場合、テストピース型３表面に噴霧された液状の潤滑剤は、ホットプレート３ａにより予め所定の鍛造温度に加熱されたテストピース型３表面にて溶媒である水が蒸発することで、テストピース型３の所定位置（範囲Ｒ’）が冷却されるとともに、潤滑剤被膜を形成する。この水が蒸発する際のテストピース型３上における温度低下量の分布をサーモビュア９により面計測する（出力はｃｓｖ形式）。
つまり、熱簡鍛造時に潤滑剤噴霧を行った際に、気化熱を利用して鍛造型２の温度低下が起こる状態（冷却状態）をサーモビュア９によりモニターしているのである。
なお、潤滑剤噴霧後に、テストピース型３からホットプレート３ａを取外して、潤滑剤噴霧後の鍛造型２への入熱を防ぐと型温度分布を精度良く計測する上でより好ましい。
また、潤滑剤噴霧後、所定時間（ｔ）で水分が蒸発するにことより潤滑剤被膜が形成されるが、本実施形態の場合、数秒程度である。
【００４９】
（膜厚分布計測工程：Ｓ５０）
膜厚分布計測工程（Ｓ５０）では、前記型温度分布抽出工程（Ｓ４０）にて潤滑剤噴霧された潤滑剤がテストピース型３の熱により乾燥することにより形成される前記テストピース型３表面上の潤滑剤被膜の膜厚分布（Ｄ）を接触式膜厚計測器により計測する。これにより、テストピース型３表面に形成された潤滑剤被膜の膜厚分布（Ｄ）を取得することができる。
また、型温度分布抽出工程（Ｓ４０）で得られた温度低下量分布（Ｃ）と膜厚分布計測工程（Ｓ５０）で得られた膜厚分布（Ｄ）とを比較して、相関を求めて、後述する相関付け工程で用いる。
【００５０】
（摩擦係数測定工程：Ｓ６０）
摩擦係数測定工程（Ｓ６０）では、前記型温度分布測定工程（Ｓ４０）において前記潤滑剤被膜が形成された前記テストピース型３表面の摩擦係数（Ｅ）をスラストシリンダー式すべり抵抗試験器により測定する。
【００５１】
（型冷却機能評価工程：Ｓ７０）
型冷却機能評価工程（Ｓ７０）では、前記受圧分布（Ｂ）と前記温度低下量分布（Ｃ）とを比較し、噴霧入力条件毎の鍛造型２に対する潤滑剤噴霧の冷却力を評価する。
【００５２】
具体的には、型冷却機能評価工程（Ｓ７０）は、前記型温度分布抽出工程（Ｓ４０）により得られた温度低下量を目的変数とし、前記入力工程（Ｓ１０）により入力される噴霧入力条件を説明変数とする重回帰分析を利用して噴霧入力条件毎の鍛造型に対する冷却力を導出すること（ロジックＡ）で、前記噴霧入力条件毎の鍛造型に対する潤滑剤噴霧による冷却力の評価を行う。すなわち、噴霧入力条件や実際に使用するスプレーノズル等により鍛造型２をどの程度冷却できるかどうかを導出することができる。つまり、受圧分布（Ｂ）と温度低下量分布（Ｃ）との相関を求めることで鍛造型２の冷却機能を評価することができる。
【００５３】
（摩擦低減機能評価工程：Ｓ８０）
摩擦低減機能評価工程（Ｓ８０）では、前記潤滑剤被膜の膜厚と前記摩擦係数（Ｅ）とを比較し、前記噴霧入力条件毎の前記鍛造型２に対する潤滑剤噴霧による摩擦低減機能を評価する。
【００５４】
具体的には、前記摩擦低減機能評価工程（Ｓ８０）は、膜厚分布計測工程（Ｓ５０）で計測された前記潤滑剤被膜の膜厚と、前記摩擦係数測定工程（Ｓ６０）で測定された摩擦係数（Ｅ）との間で相関式（例えば一次相関式）を導出すること（ロジックＢ）で、前記噴霧入力条件毎の鍛造型に対する潤滑剤噴霧による摩擦低減機能を評価する。
【００５５】
（相関付け工程：Ｓ９０）
相関付け工程（Ｓ９０）では、前記噴霧入力条件と前記摩擦係数（Ｅ）との相関付けを行う。
【００５６】
具体的には、前記相関付け工程（Ｓ９０）は、前記型冷却機能評価工程（Ｓ７０）において冷却力を導出するロジックＡと、前記摩擦低減機能評価工程（Ｓ８０）において相関式を導出するロジックＢとに基づいて、前記噴霧入力条件と前記摩擦係数（Ｅ）との相関付けを行うこと（ロジックＣ）ができる。
すなわち、前述した型温度分布抽出工程（Ｓ４０）で得られた温度低下量分布（Ｃ）と膜厚分布計測工程（Ｓ５０）で得られた膜厚分布（Ｄ）との相関関係から、ロジックＡとロジックＢとを相関付けることにより、前記噴霧入力条件と前記摩擦係数（Ｅ）との相関付けを行うこと（ロジックＣ）ができる。これにより、噴霧入力条件と鍛造型２の冷却機能及び摩擦低減機能とが相関付けられるので、実際に使用するノズル、噴霧スプレー機、潤滑剤に関わる噴霧入力条件毎の鍛造型に対する潤滑剤噴霧による冷却力及び摩擦低減機能を定量的に評価することができる。
【００５７】
このように、鍛造潤滑剤の機能評価方法は、鍛造型２に対して行う潤滑剤噴霧の機能を評価する鍛造潤滑剤噴霧の機能評価方法であって、前記潤滑剤噴霧に係る噴霧入力条件を入力する入力工程（Ｓ１０）と、前記潤滑剤噴霧による潤滑剤の流量分布（Ａ）を計測する流量分布計測工程（Ｓ２０）と、前記流量分布計測工程（Ｓ２０）における前記潤滑剤噴霧と同一条件によって前記鍛造型２表面に潤滑剤噴霧を行った際の受圧分布（Ｂ）を測定し、該受圧分布（Ｂ）から前記潤滑剤噴霧の粗密分布と噴霧される液滴の流速とを抽出する受圧分布測定工程（Ｓ３０）と、前記鍛造型２のテストピース型３を所定の鍛造温度に加熱し、前記流量分布計測工程における前記潤滑剤噴霧と同一条件によって前記テストピース型３表面に潤滑剤噴霧を行った際の温度低下量分布（Ｃ）を抽出する型温度分布抽出工程（Ｓ４０）と、前記型温度分布抽出工程（Ｓ４０）にて潤滑剤噴霧された潤滑剤が乾燥することにより形成される前記テストピース型３表面上の潤滑剤被膜の膜厚分布（Ｄ）を計測する膜厚分布計測工程（Ｓ５０）と、前記潤滑剤被膜が形成された前記テストピース型３表面の摩擦係数（Ｅ）を測定する摩擦係数測定工程（Ｓ６０）と、前記受圧分布（Ｂ）と前記温度低下量分布（Ｃ）とを比較し、前記噴霧入力条件毎の前記鍛造型２に対する潤滑剤噴霧による冷却力を評価する型冷却機能評価工程（Ｓ７０）と、前記潤滑剤被膜の膜厚と前記摩擦係数（Ｅ）とを比較し、前記噴霧入力条件毎の前記鍛造型２に対する潤滑剤噴霧による摩擦低減機能を評価する摩擦低減機能評価工程（Ｓ８０）と、前記噴霧入力条件と前記摩擦係数との相関付けを行う相関付け工程（Ｓ９０）と、を有するので、鍛造工程において実際に使用するノズル、噴霧スプレー機、潤滑剤の一意なる評価が可能となるため、実際の製造工程での潤滑剤噴霧条件を設定する工数の低減が可能であり（トライアンドエラー防止）、また、潤滑剤噴霧条件を生産準備の際の設計要件に関わる数値として定量化が行える。
【００５８】
また、前記型冷却機能評価工程（Ｓ７０）は、前記型温度分布抽出工程（Ｓ４０）により得られる前記温度低下量を目的変数とし、前記入力工程（Ｓ１０）により入力される前記噴霧入力条件を説明変数とする重回帰分析により噴霧入力条件毎の鍛造型２に対する冷却力を導出することで、前記噴霧入力条件毎の鍛造型２に対する潤滑剤噴霧による冷却力を評価するので、実際に使用するノズル、噴霧スプレー機、潤滑剤に関わる噴霧入力条件毎の鍛造型に対する潤滑剤噴霧による冷却力を定量的に評価することができる。
【００５９】
また、前記摩擦低減機能評価工程（Ｓ８０）は、前記潤滑剤被膜の膜厚と前記摩擦係数との間で相関式を導出することで、前記噴霧入力条件毎の鍛造型２に対する潤滑剤噴霧による摩擦低減機能を評価するので、実際に使用するノズル、噴霧スプレー機、潤滑剤に関わる噴霧入力条件毎の鍛造型２に対する潤滑剤噴霧による摩擦低減機能を定量的に評価することができる。
【００６０】
また、前記相関付け工程（Ｓ９０）は、前記型冷却機能評価工程（Ｓ７０）における前記冷却力の導出と、前記摩擦低減機能評価工程（Ｓ８０）における前記相関式の導出とに基づいて、前記噴霧入力条件と前記摩擦係数との相関付けを行うので、経験者のカンやコツに頼ることなく、実際に使用するノズル、噴霧スプレー機、潤滑剤に応じた潤滑剤噴霧による機能を予め把握することができる。
【００６１】
本発明においては、鍛造工程における鍛造型２のトライポロジーの観点から、潤滑剤噴霧の機能評価について定量化を行うにあたり、潤滑剤噴霧の圧力分布を計測し、噴霧入力条件と鍛造型の温度変化、および摩擦係数とを計測し比較することで、噴霧装置の性能評価が定量的に行える。すなわち、鍛造工程における潤滑剤噴霧の定量評価と、鍛造工程で使用するスプレー装置１および潤滑剤の、実際の環境下における性能評価を行うことができる。
【００６２】
また、熱間鍛造型に対する冷却機能と噴霧乾燥後の潤滑剤被膜の摩擦低減機能を評価できるようになることで、経験を積んだ作業者が行っていた噴霧条件の調整を一意的な噴霧条件として数値化できる。
【図面の簡単な説明】
【００６３】
【図１】本発明の一実施形態に係る工程フローを示す図。
【図２】流量分布計測工程と受圧分布測定工程を示す説明図。
【図３】型温度分布抽出工程を示す説明図。
【図４】膜厚分布計測工程と摩擦低減機能評価工程を示す説明図。
【符号の説明】
【００６４】
１    スプレー装置
２    鍛造型
３    テストピース型
Ａ    流量分布
Ｂ    受圧分布
Ｃ    温度低下量分布
Ｄ    膜厚分布
Ｅ    摩擦係数
【図１】
2010052012.tif 000003
【図２】
2010052012.tif 000004
【図３】
2010052012.tif 000005
【図４】
2010052012.tif 000006